Brevet FR3043568A1 — publié le 20170519

DOMAINE DE L'INVENTION La présente invention décrit un fluide unique pour la dépollution automobile, permettant d'effectuer deux opérations distinctes : la réduction catalytique sélective des NOx en utilisant 5 la technologie de Réduction Catalytique Sélective, couramment désignée par son nom anglais Selective Catalytic Reduction, ou par l'acronyme SCR, ainsi que l'aide à la régénération du filtre à particules (FAP), cette aide à la régénération pouvant se manifester soit par la promotion de la régénération en continue du filtre à particules, soit par l'accélération de la combustion des suies lors des phases de régénération actives du FAP, soit par une 10 combinaison de ces deux avantages. La composition selon l'invention est homogène et présente des caractéristiques de stabilité dans le temps, ou lors de variations de la température ou de pH. La présente invention décrit différents modes d'obtention du fluide ainsi que le mode d'utilisation de ce fluide. 15 ART ANTERIEUR Différentes technologies sont mises en oeuvre pour diminuer les émissions nocives des gaz d'échappement issus des moteurs thermiques Diesel, notamment les oxydes d'azote (NOx) et les particules. 20 Un exemple de ligne d'échappement intégrant le système de traitement deNOx par réduction catalytique sélective, (notée SCR abréviation de Selective Catalytic Reduction dans la terminologie anglo saxonne), et le filtre à particules (en abrégé FAP), est donné dans le brevet FR 2947004. Ces deux systèmes de dépollution peuvent également être regroupés dans un seul module, celui-ci étant connu sous le terme de SCR sur filtre ou SCRF ou SDPF ou 25 SCRoF. Nous n'avons pas trouvé dans la littérature une composition de fluide permettant de cumuler les fonctions de réduction des oxydes d'azote et d'aide à la régénération des particules de suies piégées. L'AdBlue® (ou AUS32 ou DEF ou ARLA32) est une solution d'urée à 32,5 % en masse dans 30 de l'eau pure, qui est utilisée pour la réduction sélective des oxydes d'azote dans le cadre de la technologie SCR pour les applications routières et non routières. Le concept général de mutualisation de ces fonctions de dépollution a fait l'objet, fin 2014, du dépôt de la demande de brevet français 14/62.228. On peut considérer la présente demande comme un perfectionnement de la demande 14/62.228 3043568 2 DESCRIPTION SOMMAIRE DE L'INVENTION La présente invention décrit un fluide pour la dépollution de moteurs thermiques notamment Diesel, permettant d'effectuer à la fois la réduction catalytique sélective des oxydes d'azote 5 contenus dans les gaz d'échappement (fonction dite SCR), ainsi que l'aide à la régénération du filtre à particules (FAP) par combustion catalytique des particules de suies déposées dans le filtre à particules (fonction dite d'aide à la régénération du FAP), cette aide à la régénération pouvant se manifester soit par la promotion de la régénération en continue du filtre à particules, soit par l'accélération de la combustion des suies lors des phases de 10 régénération actives du FAP, soit par une combinaison de ces deux avantages. L'utilisation du catalyseur d'oxydation des suies diffère de l'art antérieur précédemment cité en ce qu'il est injecté directement à l'échappement ne passant ainsi pas par la chambre de combustion du moteur. L'injection du fluide selon l'invention est déclenchée par le calculateur moteur pour répondre à un besoin de disposer de la quantité nécessaire 15 d'ammoniac sur le catalyseur SCR pour opérer la réduction efficace des NOx. Les injections sont réalisées de manière régulière, selon une période typiquement comprise entre quelques millisecondes et quelques dizaines de secondes dépendant des conditions de fonctionnement du moteur, ce qui permet de favoriser un mélange homogène du catalyseur avec les suies et d'assurer un contact intime entre les suies et le catalyseur. 20 In fine le fait d'injecter le fluide selon l'invention permet soit de favoriser le phénomène de régénération en continue du filtre à particules et d'espacer ainsi les périodes de régénération actives du FAP, soit d'accélérer la combustion de la suie lors des phases de régénération actives du FAP, permettant de limiter la consommation de carburant relative à cette phase et/ou de maximiser les chances de brûler une masse de suie importante lorsque les conditions 25 de températures et de composition gazeuse à l'échappement sont favorables à cette régénération active, soit une combinaison de ces deux avantages. Le fluide selon l'invention se présente sous la forme d'une suspension stable de particules colloïdales incorporant un ou des éléments atomiques connus pour catalyser la combustion 30 des suies, ces particules colloïdales étant dispersées dans une solution aqueuse contenant au moins un réducteur ou au moins un précurseur d'un agent réducteur des NOx. Les particules colloïdales utilisées suivant l'invention contiennent au moins l'un des métaux suivants : Fe, Cu, Ni, Co, Zn, Mn, Ti, V, Sr, Pt, Ce, Ca, Li, Na, Nb. 3043568 3 Les particules colloïdales peuvent être soit des particules d'oxydes ou d'oxyhydroxydes métalliques soit des carbonates métalliques soit une combinaison des deux. Les compositions du fluide selon l'invention sont constituées d'une dispersion de particules colloïdales d'oxydes ou d'oxyhydroxydes métalliques ou de carbonates métalliques dans une solution d'au moins un composé réducteur ou précurseur d'un agent réducteur, le ou les métaux des oxydes ou oxyhydroxydes métalliques ou des carbonates métalliques étant choisis dans la liste de métaux suivants : Fe, Cu, Ni, Co, Zn, Mn, Ti, V, Sr, Pt, Ce, Ca, Li, Na, Nb. De manière préférée, le ou les métaux du ou des oxydes ou oxyhydroxydes métalliques ou des carbonates métalliques sont choisis dans la liste suivante : Fe, Ce, Cu, Sr. De manière préférée, le ou les composés réducteurs ou le ou les précurseurs d'un agent réducteur en solution aqueuse sont sélectionnés parmi l'urée, l'ammoniaque, le formamide, et les sels d'ammonium, notamment le formiate d'ammonium, le carbamate d'ammonium, les sels de guanidine, notamment le formiate de guanidinium. De manière préférée, la concentration en oxydes ou oxyhydroxydes métalliques ou de carbonates métalliques est telle que la concentration en ions métalliques dans la solution du composé réducteur ou précurseur d'un agent réducteur est comprise entre 10 et 10000 ppm, de préférence entre 10 et 5000 ppm, et d'une manière préférée entre 10 et 2000 ppm. Selon une variante préférée de l'invention, la dispersion de particules colloïdales est constituée d'oxydes ou d'oxyhydroxydes ou de carbonates de fer d'origine minérale ou synthétique. Selon une variante de l'invention, les oxydes de fer pris seul ou en mélange, sont choisis dans 25 la liste suivante : la wustite FeO, l'hématite a-Fe203, la maghémite 7-Fe2O3, la magnétite. Selon une autre variante de l'invention, les oxyhydroxydes de fer pris seul ou en mélange, sont choisis dans la liste suivante : la goethite a-FeO(OH), la lépidocrocite y-FeO(OH), la feroxyhyte 8-Fe0(OH), l'akaganéite 13-Fe0(OH), la ferrihydrite Fe508.4H20, la bernalite 30 Fe(OH)3, l'hydroxyde ferreux Fe(OH). 3043568 4 Selon une autre variante préférée de l'invention, la dispersion de particules colloïdales est constituée d'oxydes ou d'hydroxydes ou de carbonates de cuivre d'origine minérale ou synthétique. 5 Selon une autre variante préférée de l'invention, la dispersion de particules colloïdales est constituée d'oxydes ou d'oxyhydroxydes ou de carbonates de cérium d'origine minérale ou synthétique. Selon une autre variante préférée de l'invention, la dispersion de particules colloïdales est 10 constituée d'oxydes ou d'oxyhydroxydes ou de carbonates de strontium d'origine minérale ou synthétique. Selon une autre variante de l'invention, l'agent réducteur ou le précurseur d'agent réducteur est de l'urée à 32,5 ± 0,7% massique en solution dans de l'eau déminéralisée ou de l'eau pure 15 répondant aux spécifications de la norme ISO 22241. Selon une variante très préférée de la présente invention, la solution contenant le ou les composés réducteurs ou le ou les précurseurs d'un agent réducteur du composé réducteur est préparée à partir d'un produit répondant aux spécifications de la norme ISO 22241, par 20 exemple les produits commerciaux AdBlue®, DEF, AUS32 ou ARLA32. Selon une autre variante préférée de la présente invention, la solution contenant le ou les composés réducteurs ou le ou les précurseurs d'un agent réducteur est préparée à partir d'un produit respectant les caractéristiques physiques et chimiques de la norme ISO 22241-1, par 25 exemple le produit commercial Diaxol®. Par la suite, le terme Adblue® sera utilisé pour désigner indifféremment les produits suivants : Adblue®, DEF, AUS32, ARLA32 ou Diaxol®. 30 La présente invention concerne également un procédé de fabrication du fluide pour la dépollution moteur. 3043568 5 Le procédé de fabrication consiste à disperser des particules colloïdales incorporant au moins un métal dans une solution aqueuse contenant au moins un réducteur ou au moins un précurseur d'un agent réducteur des NOx. 5 Lorsque le matériau dont sont constituées les particules colloïdales présente un point isoélectrique soit supérieur à 12 soit inférieur à 7, les particules peuvent être directement dispersées dans une solution aqueuse dont le pH est compris entre 9 et 10 et contenant au moins un réducteur ou au moins un précurseur d'agent réducteur des NOx. Dans ce cas une étape dite de fonctionnalisation des particules n'est pas a priori nécessaire. Dans ce cas les 10 particules colloïdales peuvent être directement dispersées dans une solution d'AdBlue®, la suspension de particules colloïdales ainsi obtenue étant stable vis-à-vis de l'agrégation et de la sédimentation. Dans le cas où le point iso-électrique du matériau dont sont constituées les particules 15 colloïdales est compris dans l'intervalle 7 à 12, alors une étape de fonctionnalisation desdites particules est toujours nécessaire. Dans le cas général, le procédé de fabrication du fluide pour la dépollution moteur selon la présente invention consiste en la suite d'étapes suivantes : 20 - a) synthèse des particules d'oxydes ou d'oxyhydroxydes ou de carbonates métalliques, - b) fonctionnalisation des particules d'oxydes ou d'oxyhydroxydes ou de carbonates métalliques par des molécules organiques ou par enrobage pour stabiliser ces particules dans la solution aqueuse contenant un agent réducteur ou précurseur d'un agent réducteur des NOx, - c) purification par filtration, ou filtration-lavage, ou rinçage, ou dialyse, procédés appliqués seuls ou en combinaison, des suspensions de particules d'oxydes ou d'oxyhydroxydes ou de carbonates métalliques, - d) dispersion des particules d'oxydes ou d'oxyhydroxydes ou de carbonates métalliques fonctionnalisées dans une solution aqueuse contenant au moins un agent réducteur ou au moins un précurseur d'agent réducteur des NOx suivant l'un des modes ci-dessous : 3043568 6 o agitation mécanique à l'aide d'un agitateur équipé soit d'une tige à hélices comprenant un certain nombre de pales, soit de tout autre équipement connu pour assurer une agitation efficace de la suspension, o agitation avec un homogénéiseur-disperseur à haut cisaillement 5 o agitation avec un broyeur colloïdal - e) dispersion à l'aide d'une sonde à ultra-sons L'étape e) est soit réalisée en fonction du résultat et de l'efficacité obtenus à l'issue de l'étape de dispersion mécanique de l'étape d) (dans ce cas cette étape e) est optionnelle), soit réalisée 10 à la place de l'étape d'agitation mécanique de l'étape d). Selon une variante du procédé de fabrication du fluide pour la dépollution moteur selon l'invention, l'étape b) de fonctionnalisation des particules d'oxydes ou d'oxyhydroxydes ou de carbonates métalliques est réalisée en utilisant des molécules organiques de type polymères 15 ioniques portant au moins l'un des groupes chimiques suivants : amine, carboxylate, phosphate, sulfate, sulfonate, ou de type polymères non ioniques : polyoxyéthylènes, sucres, polysaccharides, dextran, amidon. Selon une autre variante du procédé de fabrication du fluide pour la dépollution moteur selon 20 l'invention, l'étape b) de fonctionnalisation des particules d'oxydes ou d'oxyhydroxydes ou de carbonates métalliques est réalisée en utilisant des molécules organiques choisies dans la liste suivante : acide citrique, citrate de trisodium, acide gluconique, acide dimercaptosuccinique, phosphocholine, sel de sodium de l'acide 4,5-dihydroxy-1,3-benzène disulfonique (Tiron), polysulfobétaïne, poly(méthacrylate de sulfobétaïne), 25 poly(méthacrylamide de sulfobétaïne), dextran, dextran carboxyméthylé, alginate, chitosane, alcool polyvinylique (PVA), polyvinylpyrrolidone, polyéthylène glycol, poly(acide acrylique), polyacrylate de sodium, poly(acide méthacrylique), polyméthacrylate de sodium, polyméthacrylamide, polyacrylamide, ethylcellulose, poly(oxyde d'éthylène), polyéthylèneimine, polycoprolactone. 30 Selon une autre variante du procédé de fabrication du fluide pour la dépollution moteur selon l'invention, l'étape b) de fonctionnalisation des particules d'oxydes ou d'oxyhydroxydes ou 3043568 7 de carbonates métalliques est réalisée en utilisant des molécules de type tensio-actif choisies dans la liste suivante : ammonium quaternaire, hydroxyde de tétraméthylammonium, hydroxyde de tétraéthylammonium, hydroxyde de tétrapropylammonium, bromure de cétyltriméthylammonium, acide oléique, oléate de sodium, glycolipides, sophorolipides, 5 sodium bis (2éthylhexyl) sulfosuccinate. Selon une autre variante du procédé de fabrication du fluide pour la dépollution moteur selon l'invention, les étapes a) de synthèse des particules d'oxydes ou d'oxyhydroxydes ou de carbonates métalliques, et b) de fonctionnalisation des particules d'oxydes ou 10 d'oxyhydroxydes ou de carbonates métalliques sont réalisées simultanément dans l'étape a'). Dans ce cas, la suite des étapes du procédé de fabrication devient la suivante : - a') synthèse des particules d'oxydes ou d'oxyhydroxydes ou de carbonates métalliques et fonctionnalisation simultanées de ces particules, - c) purification des suspensions de particules d'oxydes ou d'oxyhydroxydes ou de 15 carbonates métalliques synthétisées, cette purification est réalisée par au moins l'un des procédés suivants, appliqués seuls ou en combinaison : filtration, filtration-lavage, rinçage, dialyse, - d) dispersion des particules d'oxydes ou d'oxyhydroxydes ou de carbonates métalliques fonctionnalisées dans une solution aqueuse contenant au moins un agent 20 réducteur ou au moins un précurseur d'agent réducteur des NOx suivant l'un des modes ci-dessous : o agitation mécanique à l'aide d'un agitateur équipé soit d'une tige à hélices comprenant un certain nombre de pales, soit de tout autre équipement connu pour assurer une agitation efficace de la suspension, 25 o agitation avec un homogénéiseur-disperseur à haut cisaillement (comme, par exemple, un Ultra-TurraxTM) o agitation avec un broyeur colloïdal - e) dispersion à l'aide d'une sonde à ultra-sons 30 L'étape e) est réalisée soit en fonction du résultat et de l'efficacité obtenus à l'issue de l'étape de dispersion mécanique de l'étape d) (dans ce cas cette étape e) est optionnelle), soit à la place de l'étape d'agitation mécanique de l'étape d). 3043568 8 Selon une autre variante du procédé de fabrication du fluide pour la dépollution moteur, l'étape b) de fonctionnalisation des particules d'oxydes ou d'oxyhydroxydes ou de carbonates métalliques est réalisé par enrobage, c'est-à-dire par dépôt d'une fine couche d'un matériau 5 dont le point iso-électrique (PIE) est soit supérieur à 10,5 soit inférieur à 8, et préférentiellement soit supérieur à 12, soit inférieur à 7. Cet enrobage permet de stabiliser les particules d'oxydes ou d'oxyhydroxydes ou de carbonates métalliques dans la solution aqueuse contenant au moins un agent réducteur ou au moins un précurseur d'un agent réducteur des NOx. 10 Selon une variante particulière du procédé de fabrication du fluide pour la dépollution moteur, lorsque les particules métalliques sont des particules d'oxydes ou d'oxyhydroxydes ou de carbonates de fer, dans l'étape de fonctionnalisation, on enrobe les particules d'oxydes de fer par une fine couche de silice, ou une fine couche de gadolinium, ou une fine couche d'or, ou 15 de tout autre oxyde métallique dont le PIE est soit supérieur à 10,5 soit inférieur à 8, et préférentiellement soit supérieur à 12, soit inférieur à 7. L'étape a) de synthèse des particules d'oxydes de fer, peut être réalisée par des méthodes « physiques » qui consistent en des synthèses sous vide (méthode de condensation de vapeur, 20 méthode d'évaporation thermique,...) ou chimiques qui concernent des synthèses en milieux liquides. Préférentiellement, les particules d'oxydes de fer sont synthétisées par voie chimique : coprécipitation de sels de fer, voie sol-gel, voie sonochimique, synthèse en microémulsion, ou synthèse hydrothermale. De manière préférée, les particules d'oxydes de fer sont obtenues par coprécipitation d'ions 25 ferreux et ferriques par une base forte. Dans la variante, où l'étape de synthèse a) et l'étape de fonctionnalisation b) des particules d'oxydes ou d'oxyhydroxydes sont réalisées simultanément, ladite étape unique a') est réalisée par coprécipitation en milieu alcalin d'ions ferriques et ferreux en présence de dextran. 30 Enfin la présente invention concerne également l'utilisation du fluide de dépollution moteur dans un moteur à combustion interne de type Diesel, l'injection dudit fluide étant réalisée en amont des systèmes de traitement des gaz d'échappement SCR et FAP, (ou de l'unique 3043568 9 système de traitement lorsque ces deux derniers sont regroupés en un seul module), et étant opérée de façon régulière en fonction des conditions de fonctionnement du moteur. 5 DESCRIPTION DETAILLEE DE L'INVENTION L'invention consiste en un fluide multifonctionnel pour la dépollution des gaz d'échappement provenant d'un moteur à combustion interne. Le fluide multifonctionnel selon l'invention favorise soit la régénération en continu du filtre à particules, soit la combustion des suies lors 10 des phases de régénération actives du FAP, soit permet une combinaison de ces deux avantages. Ce fluide incorpore un additif catalytique de régénération du filtre à particules à une solution aqueuse contenant au moins un réducteur ou au moins un précurseur d'agent réducteur des NOx. 15 Le fluide selon l'invention se présente sous la forme d'une dispersion stable de particules colloïdales métalliques dans une solution aqueuse contenant au moins un réducteur ou au moins un précurseur d'agent réducteur des NOx. Par le terme stable, on entend qu'il n'y a pas de séparation de phase au cours du temps. De façon plus précise, les particules colloïdales ne s'agrègent pas de manière à induire une 20 sédimentation des agrégats produits au cours du temps. La dispersion colloïdale selon la présente invention est donc stable dans le temps. Plus précisément le fluide pour la dépollution de moteurs thermiques, notamment Diesel, selon l'invention, se présente sous la forme d'une suspension stable comprenant des particules colloïdales d'un ou plusieurs oxydes ou oxyhydroxydes métalliques ou de 25 carbonates métalliques dispersés dans une solution aqueuse contenant au moins un réducteur ou au moins un précurseur d'agent réducteur des NOx, les métaux des oxydes ou des oxyhydroxydes ou des carbonates métalliques étant choisis dans la liste de métaux suivants : Fe, Cu, Ni, Co, Zn, Mn, Ti, V, Sr, Pt, Ce, Ca, Li, Na, Nb, et préférentiellement dans la sous liste suivante : Fe, Cu, Ce, Sr. 30 Par particules d'oxydes de fer, on entend plus particulièrement les formes oxydées suivantes étant endendu que cette liste n'est pas limitative : - L'oxyde de fer se présente sous différentes formes pour lesquelles l'état d'oxydation du fer est différent : 3043568 10 ^ Fer II : la wustite FeO, ^ Fer III : l'hématite a-Fe203, la maghémite 7-Fe2O3, ^ Fer II / Fer III : la magnétite Fe304 - Des oxydes de fer amorphes peuvent également être synthétisés et conviennent pour 5 l'application selon l'invention. - Les oxyhydroxydes de fer : ^ Fe III: la goethite a-FeO(OH), la lépidocrocite y-FeO(OH), la feroxyhyte ÔFe0(OH), l'akaganéite 13-Fe0(OH), la ferrihydrite Fe508.4H20, la bernalite 10 Fe(OH)3, ^ Fer II : Fe(OH)2 - Les carbonates de fer : ^ La sidérite FeCO3 ^ L'ankérite Ca(Fe,Mg,Mn)(CO3)2 15 ^ La rouille verte carbonatée Fe6(OH)12CO3.2H20 ^ La chukanovite Fe2(OH)2CO3 Dans le cadre de la présente invention, toutes les formes d'oxydes et d'oxyhydroxydes ou de carbonates de fer précédemment citées conviennent, que ces matériaux soient d'origine 20 minérale ou synthétique. De même, des particules de ferrite, un oxyde de fer à structure spinelle de type MFe2O4 où M désigne un ion métallique divalent tel que Fe2±, Ni2+, Co2+, conviennent parfaitement pour l'application visée. La stabilité de dispersions colloïdales est pilotée par les forces qui s'exercent entre particules. Ces forces sont : 25 o les forces de Van der Waals qui sont toujours attractives, o les forces électrostatiques : ces forces existent lorsque les particules colloïdales sont électriquement chargées. Les charges électriques des particules colloïdales peuvent être dues à des substitutions isomorphiques dans la structure cristallographique des particules colloïdales ou être dues à la présence de groupes 30 ionisables à la surface des particules (comme dans le cas des oxydes et oxyhydroxydes ou des carbonates de fer et autres métaux). Ces forces peuvent être 3043568 11 répulsives, attractives ou nulles en fonction des conditions physico-chimiques comme le pH de la solution aqueuse, la concentration et la nature des sels en solution. Par exemple, dans le cas des oxydes métalliques, en fonction du pH du milieu 5 aqueux, les groupes ionisables à la surface des particules peuvent mener à l'existence de charges positives ou négatives. Il existe un pH auquel les charges électriques (positives et négatives) présentes en surface se compensent : les forces électrostatiques deviennent alors nulles. Dans ce cas précis, la densité de charges électriques étant trop faible, voire nulle, la stabilité des dispersions des particules 10 colloïdales d'oxydes n'est plus assurée s'il n'existe que les forces de Van der Waals. o les forces de répulsion stérique qui sont des forces interparticulaires répulsives. Ces forces existent lorsque des molécules (comme par exemple des molécules de dextran, de polymère de manière générale) ont été greffées ou adsorbées à la 15 surface des particules. De manière générale, lorsqu'il s'agit de la préparation du fluide de dépollution avec des particules colloïdales d'un matériau présentant un point iso-électrique soit supérieur à 12 soit inférieur à 7, les particules peuvent être directement dispersées dans une solution aqueuse 20 dont le pH est compris entre 9 et 10 et contenant au moins un réducteur ou au moins un précurseur d'agent réducteur des NOx. Dans une variante de l'invention, les particules colloïdales peuvent être directement dispersées dans une solution d'AdBlue®. Il est également possible d'utiliser les voies décrites précédemment pour les oxydes et oxyhydroxydes ou des carbonates de fer (fonctionnalisation par voie organique ou par enrobage d'une couche de 25 silice, ou d'un autre oxyde métallique). Dans le cas des oxydes de fer tels que l'hématite, la maghémite, le point iso-électrique (noté PIE en abrégé), c'est à dire le pH correspondant à une charge électrique nulle, est compris entre 7 et 8. Pour que les dispersions de particules d'oxydes de fer soient stables vis-à-vis de l'agrégation et de la sédimentation, il faut que les particules soient dispersées dans une 30 solution aqueuse dont le pH est suffisamment éloigné du point iso-électrique de manière que les forces électrostatiques résultantes puissent assurer une bonne dispersion des particules en empêchant une agrégation de ces particules. Ainsi, il est communément admis que, pour avoir 3043568 12 des dispersions de particules colloïdales stables, il est nécessaire que le pH soit inférieur au PIE du matériau diminué de 2 unités de pH, ou que le pH soit supérieur au PIE du matériau augmenté de 2 unités de pH. Dans le cas des dispersions de particules colloïdales d'oxydes de fer mentionnées ci-dessus, il 5 faut donc disperser les particules dans des fluides aqueux de pH soit inférieurs à 5, soit supérieurs à 10. La présente invention consiste en une dispersion stable des particules colloïdales d'oxydes de fer dans un solvant aqueux dont le pH est compris entre 9 et 10, et plus particulièrement à disperser, par exemple, des particules d'oxydes de fer dans une solution d'AdBlue®. Il est 10 donc nécessaire de trouver un ou des moyen(s) pour éviter une agrégation des particules d'oxydes de fer. Parmi les solutions permettant d'éviter l'agrégation des particules, on peut fonctionnaliser les particules colloïdales, soit en greffant à leur surface des molécules organiques assurant une répulsion d'origine soit électrostatique, soit stérique, soit électro-stérique entre les particules, 15 soit en les enrobant d'une fine couche d'un matériau dont le point iso-électrique (PIE) est suffisamment éloigné de la zone de pH comprise entre 9 et 10. La fonctionnalisation des particules colloïdales de fer afin de préparer des suspensions stables dans la gamme de pH visée peut être réalisée de différentes manières : - On peut dans une première étape synthétiser des particules d'oxydes de fer. Une fois la 20 synthèse réalisée, on fonctionnalise ou on enrobe les particules dans une deuxième étape. - On peut synthétiser et fonctionnaliser les particules d'oxydes de fer au cours de la même étape. - On peut préparer des suspensions de particules d'oxydes de fer à partir de poudres que 25 l'on disperse dans des solutions aqueuses dans une gamme de pH pour laquelle les groupes de surface sont ionisés. Dans une deuxième étape, on adsorbe des molécules organiques de manière à générer des répulsions d'origine soit électrostatique, soit stérique, soit électro-stérique entre les particules ou on enrobe les particules d'un matériau comme la silice de telle façon que les particules soient stables pour des pH 30 compris entre 9 et 10. 3043568 13 Dans les options où la préparation des suspensions stables implique une étape de synthèse des particules d'oxydes de fer, il existe différentes voies de synthèses de particules d'oxydes de fer décrites dans la littérature : - On peut par exemple citer la synthèse des particules d'oxyde de fer selon le procédé 5 Massart : o Cette synthèse consiste à coprécipiter du Fer II et du Fer III dans des conditions stoechiométriques, cette coprécipitation ayant lieu en milieu acide. Typiquement, dans 170 mL d'une solution d'acide chlorhydrique à 1,5 M dans laquelle on a dissout 31,41 g de FeC12,4H20, on ajoute 85,4g de (2FeC13,6H20). Les particules 10 obtenues sont des agrégats de particules de magnétite (Fe304). Ces particules de magnétite peuvent être transformées en particules de maghémite (7-Fe203) par oxydation. Pour cela, on réalise une décantation sur une plaque magnétique dans une solution d'acide nitrique à 2M. Le floculat cationique de magnétite oxydée en surface est décantée sur une plaque magnétique puis redispersé sous agitation 15 pendant 30 minutes dans une solution de nitrate de fer hydraté à 0,33 M chauffée à 100°C. De cette manière, on obtient des particules de maghémite qui peuvent être soit redispersées en milieu acide (par exemple, une solution d'acide nitrique), soit en milieu basique (par exemple, une solution de potasse). 20 Les suspensions des particules obtenues par cette synthèse sont stables pour des pH inférieurs à 4 ou pour des pH supérieurs à 10. Pour obtenir des suspensions de telles particules parfaitement stables pour des pH compris entre 7 et 11, il est nécessaire d'adsorber à la surface des particules soit des molécules qui induisent des forces stériques répulsives, soit des molécules qui portent des groupes ionisés à des pH compris entre 7 et 11 générant des forces 25 soit électrostatiques soit électrostériques répulsives. Par exemple, on peut adsorber à la surface des particules de maghémite des molécules de citrate de trisodium dont les pKa sont de 2,8, 4,3 et 5,7. Ainsi, pour des pH supérieurs à 7, les fonctions carboxyliques du citrate de trisodium portent trois charges négatives assurant ainsi une répulsion électrostatique entre les particules de maghémite ce qui évite leur agrégation. 30 - On peut également réaliser la synthèse des particules d'oxyde de fer directement fonctionnalisées par une macromolécule. Un exemple d'une telle synthèse est celle 3043568 14 décrite par Molday et Mackenzie dans un article paru en 1982 (dont la référence complète est : Molday R.S., Mac Kenzie D., Immunospecific ferromagnetic irondextran reagents for the labeling and magnetic separation of cells, J. Immunol. Methods, 1982). 5 - Ladite synthèse consiste à coprécipiter du chlorure de fer ferrique et du chlorure de fer ferreux (dans un rapport massique de 2,4) dans une solution à 50%m de dextran. Au cours de l'agitation, on ajoute une base comme par exemple une solution d'ammoniaque (de concentration 7,5%v/v), l'ensemble étant chauffé dans une gamme de température de 60 à 65°C. Ce type de synthèse permet l'obtention de particules 10 colloïdales de magnétite stabilisées par les répulsions stériques induites par le dextran adsorbées à la surface des particules. Parmi les procédés pour obtenir des dispersions stables d'oxydes ou d'oxyhydroxydes ou de carbonates de fer (ou de manière générale, d'oxydes ou d'oxydydroxydes ou de carbonates 15 métalliques) à des pH compris entre 9 et 10, figurent également ceux qui consistent à enrober des particules par une fine couche d'un matériau dont le point iso-électrique est suffisamment éloigné de la zone de pH comprise entre 9 et 10. L'enrobage peut être réalisé par de la silice, de l'or ou un latex. Selon l'invention, tout type de synthèse de particules d'oxydes de fer ou d'oxyhydroxydes ou 20 de carbonates de fer décrite dans la littérature convient. La synthèse peut inclure une étape de fonctionnalisation des particules d'oxydes de fer ou des oxyhydroxydes ou des carbonates de fer pour que ces particules ne s'agrègent pas, et donc ne sédimentent pas au cours du temps, dans une solution aqueuse dont le pH est compris entre 7 et 11, de préférence entre 8,5 et 10,5. 25 La fonctionnalisation des particules d'oxydes ou d'oxyhydroxydes ou de carbonates métalliques peut être réalisée après la synthèse ou la redispersion de la poudre des particules en adsorbant différentes molécules. La fonctionnalisation des particules d'oxydes ou d'oxyhydroxydes ou de carbonates métalliques est réalisée en utilisant des molécules organiques de type polymères ioniques portant au moins l'un des groupes chimiques 30 suivants : amine, carboxylate, phosphate, sulfate, sulfonate, ou de type polymères non ioniques : polyoxyéthylènes, sucres, polysaccharides, dextran, amidon. 3043568 15 Selon une autre variante du procédé de fabrication du fluide pour la dépollution moteur selon l'invention, la fonctionnalisation des particules d'oxydes ou d'oxyhydroxydes ou de carbonates métalliques est réalisée en utilisant des molécules organiques choisies dans la liste suivante : acide citrique, citrate de trisodium, acide gluconique, acide dimercaptosuccinique, 5 phosphocholine, sel de sodium de l'acide 4,5-dihydroxy-1,3-benzène disulfonique (Tiron), polysulfobétaïne, poly(méthacrylate de sulfobétaïne), poly(méthacrylamide de sulfobétaïne), dextran, dextran carboxyméthylé, alginate, chitosane, alcool polyvinylique (PVA), polyvinylpyrrolidone, polyéthylène glycol, poly(acide acrylique), polyacrylate de sodium, poly(acide méthacrylique), polyméthacrylate de sodium, polyméthacrylamide, 10 polyacrylamide, ethylcellulose, poly(oxyde d'éthylène), polyéthylèneimine, polycoprolactone. Selon une autre variante du procédé de fabrication du fluide pour la dépollution moteur selon l'invention, la fonctionnalisation des particules d'oxydes ou d'oxyhydroxydes ou de carbonates métalliques est réalisée en utilisant des molécules de type tensio-actif choisies 15 dans la liste suivante : ammonium quaternaire, hydroxyde de tétraméthylammonium, hydroxyde de tétraéthylammonium, hydroxyde de tétrapropylammonium, bromure de cétyltriméthylammonium, acide oléique, oléate de sodium, glycolipides, sophorolipides, sodium bis(2éthylhexyl) sulfosuccinate. 20 Les oxydes ou oxyhydroxydes ou carbonates métalliques utilisés dans le fluide selon l'invention peuvent être des particules d'oxyde ou d'oxyhydroxydes ou de carbonates de cérium. Dans ce cas le procédé de fabrication du fluide pour la dépollution moteur consiste en la suite d'étapes suivantes : - a) synthèse des particules colloïdales d'oxyde ou d'oxyhydroxydes ou de carbonates 25 de cérium, - b) fonctionnalisation des particules d'oxyde ou d'oxyhydroxydes ou de carbonates de cérium par des molécules organiques pour stabiliser ces particules dans la solution aqueuse contenant au moins un agent réducteur ou au moins un précurseur d'agent réducteur des NOx, 30 - c) purification des suspensions de particules d'oxyde ou d'oxyhydroxydes ou de carbonates de cérium synthétisées, cette purification est réalisé par au moins l'un des procédés suivants, appliqués seuls ou en combinaison : filtration, ou filtration- 3043568 16 lavage, ou rinçage, ou dialyse des suspensions de particules d'oxydes ou d'oxyhydroxydes ou de carbonates de cérium, - d) dispersion des particules d'oxyde ou d'oxyhydroxydes ou de carbonates de cérium fonctionnalisées dans l'AdBlue® suivant l'un des modes ci-dessous : 5 o agitation mécanique à l'aide d'un agitateur équipé soit d'une tige à hélices comprenant un certain nombre de pales, soit de tout autre équipement connu pour assurer une agitation efficace de la suspension, o agitation avec un homogénéiseur-disperseur à haut cisaillement (comme, par exemple, un Ultra-TurraxTM) 10 o agitation avec un broyeur colloïdal - e) dispersion à l'aide d'une sonde à ultra-sons L'étape e) est soit réalisée en fonction du résultat et de l'efficacité obtenus à l'issue de l'étape de dispersion mécanique de l'étape d) (dans ce cas cette étape e) est optionnelle) soit réalisée 15 à la place de l'étape d'agitation mécanique de l'étape d). De façon préférée, l'étape de fonctionnalisation b) des particules d'oxyde ou d'oxyhydroxydes ou de carbonates de cérium est réalisée en utilisant des molécules organiques qui induisent soit des répulsions stériques, soit des répulsions électrostatiques, soit 20 des répulsions électrostériques, ces répulsions empêchant les particules d'oxyde ou d'oxyhydroxydes ou de carbonates de cérium de s'agréger. De façon également préférée, l'étape de fonctionnalisation b) des particules d'oxyde ou d'oxyhydroxydes ou de carbonates de cérium est réalisée en utilisant des molécules organiques choisies dans la liste suivante : acide citrique, citrate de trisodium, sel de sodium 25 de l'acide 4,5-dihydroxy-1,3-benzène disulfonique (Tiron), polyéthylène glycol, phosphonate de polyéthylène glycol, poly(acide acrylique), polyacrylate de sodium, poly(acide méthacrylique), polyméthacrylate de sodium, polyméthacrylamide, polyacrylamide, poly(oxyde d'éthylène). L'étape b) de fonctionnalisation des particules d'oxyde ou d'oxyhydroxydes ou de carbonates 30 de cérium peut également être réalisée à partir de molécules de type tensio-actif qui sont choisies dans la liste suivante : ammonium quaternaire, hydroxyde de tétraméthylammonium, 3043568 17 hydroxyde de tétraéthylammonium, hydroxyde de tétrapropylammonium, bromure de cétyltriméthylammonium, sodium bis(2éthylhexyl) sulfosuccinate. Concernant l'étape a) de synthèse, les particules d'oxyde de cérium peuvent être synthétisées suivant la méthode décrite dans la demande de brevet 2 596 380 de Chane-Ching et Le 5 Loarer. EXEMPLES SELON L'INVENTION Les exemples qui suivent montrent différents cas de réalisation du produit selon l'invention et 10 les avantages du produit selon l'invention. Les deux exemples donnés sur le cas des oxydes de fer ne constituent pas une limitation de la présente invention auxdits oxydes de fer. Exemple 1 : Dispersion de Fe304 dans de l'Adblue® Nous commençons par caractériser la suspension de Fe304 à 5% m/m stabilisée par du citrate 15 de sodium. L'ajout de citrate de sodium permet d'avoir une suspension stable à pH basique : le pH de la suspension de Fe304 est égal à 8,1. Pour la mesure de la taille, nous avons dilué une partie de la suspension mère dans une solution basique pour avoir une concentration équivalente en fer de 500 ppm ; le pH de cette suspension diluée est de 9. La mesure du diamètre des particules a été réalisée par diffusion dynamique de la lumière 20 (DDL). La taille des particules est monomodale et le diamètre moyen des particules de Fe304 est égal à 45 nm. Ensuite, nous diluons la suspension de Fe304 dans un volume d'Adblue® de telle façon que la concentration finale en fer de la suspension soit égale à 350 ppm. Le pH de la suspension de particules de Fe304 dans l'Adblue® est égale à 9,5. 25 La stabilité de la suspension de Fe304 dans l'Adblue® est vérifiée par une mesure de turbidimétrie de la suspension. La mesure consiste à suivre l'évolution temporelle de la transmission d'un faisceau lumineux à travers une suspension de particules sur toute la hauteur de l'échantillon. Cette mesure est suffisante pour détecter une instabilité d'une suspension colloïdale (par exemple, une sédimentation des particules). Cette mesure est 30 réalisée à l'aide d'un appareil commercial nommé Turbiscan®. Lorsque cette mesure est réalisée sur la suspension de particules de Fe304 dispersées dans l'Adblue®, on constate que le profil de l'intensité transmise à travers le tube en verre contenant la suspension est plat : la 3043568 18 valeur de l'intensité lumineuse transmise est constante sur toute la hauteur du tube ce qui indique qu'il n'y a pas eu de sédimentation au cours de cette période. La taille des particules de Fe304 dispersée dans l'Adblue® est mesurée par DDL. La distribution des particules de Fe304 dans l'Adblue® est toujours monomodale. 5 Le diamètre moyen est de 53,5 nm. On constate que les particules de Fe304 restent de tailles nanométriques et ne peuvent donc pas sédimenter. Cette observation est en accord avec la mesure réalisée au Turbiscan qui montre une stabilité de la suspension. Cet exemple démontre qu'il est possible de disperser dans l'Adblue® des particules d'oxydes de fer (Fe304) et d'obtenir une suspension stable dans le temps. 10 Exemple 2 : Dispersion de Fe2O3 dans une solution d'Adblue® Nous caractérisons la suspension de Fe2O3 à 3% m/m stabilisée par du citrate de sodium : l'ajout de citrate de sodium permettant d'avoir une suspension stable à pH basique. Le pH de la suspension de Fe2O3 est égal à 8,4. 15 Pour la mesure de la taille, nous diluons une partie de la suspension mère dans une solution basique pour avoir une concentration équivalente en fer de 500 ppm ; le pH de cette suspension diluée est de 8,7. La mesure du diamètre des particules est réalisée par diffusion dynamique de la lumière (DDL). La taille des particules est monomodale et le diamètre moyen des particules de Fe2O3 est égal à 53 nanomètres. 20 Ensuite, nous diluons la suspension de Fe2O3 dans un volume d'Adblue® de telle façon que la concentration finale en fer de la suspension soit égale à 350 ppm. Le pH de la suspension dans l'Adblue® est égale à 9. La taille des particules de Fe2O3 dispersée dans l'Adblue® a été mesurée par DDL. La distribution des particules de Fe2O3 dans l'Adblue® reste monomodale. Le diamètre moyen 25 est de 78 nm. On constate que les particules de Fe2O3 dispersées dans l'Adblue® restent de taille nanométrique et ne peuvent donc pas sédimenter. Cet exemple démontre qu'il est possible de disperser dans l'Adblue® des particules d'oxydes de fer (Fe2O3) et d'obtenir une suspension stable. 30 REVENDICATIONS1) Fluide pour la dépollution de moteurs thermiques, notamment Diesel, permettant d'effectuer à la fois la réduction catalytique sélective des oxydes d'azote contenus dans les 5 gaz d'échappement, ainsi que l'aide à la régénération du filtre à particules par combustion catalytique des particules de suies déposées dans le filtre à particules (fonction dite d'aide à la régénération du FAP), ledit fluide se présentant sous la forme d'une suspension stable comprenant des particules colloïdales d'un ou plusieurs oxydes ou oxyhydroxydes métalliques ou de carbonates métalliques dispersés dans une solution aqueuse contenant au 10 moins un réducteur ou au moins un précurseur d'agent réducteur des NOx, les métaux des oxydes ou des oxyhydroxydes ou des carbonates métalliques étant choisis dans la liste de métaux suivants : Fe, Cu, Ni, Co, Zn, Mn, Ti, V, Sr, Pt, Ce, Ca, Li, Na, Nb et préférentiellement dans la sous liste suivante : Fe, Cu, Ce, Sr. 15 2) Fluide pour la dépollution de moteurs thermiques, notamment Diesel, selon la revendication 1, dans lequel les oxydes de fer sont choisis dans la liste suivante, pris seuls ou en mélange : la wustite FeO, l'hématite a-Fe203, la maghémite y-Fe203, la magnétite. 3) Fluide pour la dépollution de moteurs thermiques, notamment Diesel, selon la 20 revendication 1, dans lequel les oxyhydroxydes de fer pris seul ou en mélange, sont choisis dans la liste suivante : la goethite a-FeO(OH), la lépidocrocite y-FeO(OH), la feroxyhyte ÔFe0(OH), l'akaganéite 13-Fe0(OH), la ferrihydrite Fe508.4H20, la bernalite Fe(OH)3, l'hydroxyde ferreux Fe(OH)2 25 4) Fluide pour la dépollution de moteurs thermiques, notamment Diesel, selon les revendications 1 à 3, dans lequel au moins un des composés réducteurs ou au moins un des précurseurs d'un agent réducteur en solution aqueuse est sélectionné parmi l'urée, l'ammoniaque, le formamide, et les sels d'ammonium, notamment le formiate d'ammonium, le carbamate d'ammonium, les sels de guanidine, notamment le formiate de guanidinium. 30 5) Fluide pour la dépollution de moteurs thermiques, notamment Diesel, selon les revendications 1 à 4, dans lequel la solution aqueuse contenant un composé réducteur, ou 3043568 20 précurseur d'un agent réducteur, est de l'urée à 32,5 ± 0,7% massique en solution dans de l'eau pure, et qui répond aux spécifications de la norme ISO 22241-1. 6) Fluide pour la dépollution de moteurs thermiques, notamment Diesel, selon la 5 revendication 5, dans lequel la solution aqueuse contenant un composé réducteur des NOx est une solution d'Adblue®. 7) Fluide pour la dépollution de moteurs thermiques, notamment Diesel, selon les revendications 1 à 6, dans lequel la concentration en oxydes ou oxyhydroxydes métalliques ou 10 de carbonates métalliques est telle que la concentration en ions métalliques dans la solution du composé réducteur ou précurseur d'un agent réducteur est comprise entre 10 et 10000 ppm, de préférence entre 10 et 5000 ppm, et d'une manière préférée entre 10 et 2000 ppm 8) Fluide pour la dépollution de moteurs thermiques, notamment Diesel, selon les 15 revendications 1 à 7, dans lequel les particules d'oxydes ou d'oxyhydroxydes ou carbonates métalliques sont fonctionnalisées par au moins une molécule organique ou par dépôt (dit aussi enrobage) d'une fine couche d'un matériau dont le point iso-électrique est soit supérieur à 10,5 soit inférieur à 8, et préférentiellement soit supérieur à 12 , soit inférieur à 7. 20 9) Procédé de fabrication du fluide pour la dépollution moteur selon les revendications 1 à 8, consistant en la suite d'étapes suivantes : - a) synthèse des particules d'oxydes ou d'oxyhydroxydes ou de carbonates métalliques, - b) fonctionnalisation des particules d'oxydes ou d'oxyhydroxydes ou de carbonates métalliques par des molécules organiques ou par enrobage pour stabiliser ces 25 particules dans la solution aqueuse contenant au moins un agent réducteur ou au moins un précurseur d'un agent réducteur des NOx, - c) purification par filtration, ou filtration-lavage, ou rinçage, ou dialyse, procédés appliqués seuls ou en combinaison, des suspensions de particules d'oxydes ou d'oxyhydroxydes ou de carbonates métalliques, 30 - d) dispersion des particules d'oxydes ou d'oxyhydroxydes ou de carbonates métalliques fonctionnalisées dans l'AdBlue® suivant l'un des modes ci-dessous : 3043568 21 o agitation mécanique à l'aide d'un agitateur équipé soit d'une tige à hélices comprenant un certain nombre de pales, soit de tout autre équipement connu pour assurer une agitation efficace de la suspension, o agitation avec un homogénéiseur-disperseur à haut cisaillement o agitation avec un broyeur colloïdal - e) dispersion à l'aide d'une sonde à ultra-sons, l'étape e) étant soit réalisée en fonction du résultat et de l'efficacité obtenus à l'issue de l'étape de dispersion mécanique de l'étape d) (dans ce cas cette étape e) est optionnelle), soit réalisée à la place de l'étape d'agitation mécanique de l'étape d). 10) Procédé de fabrication du fluide pour la dépollution moteur selon la revendication 9, dans lequel l'étape b) de fonctionnalisation des particules d'oxydes ou d'oxyhydroxydes ou de carbonates métalliques est réalisée en utilisant des molécules organiques de type polymères ioniques portant au moins l'un des groupes chimiques suivants : amine, carboxylate, phosphate, sulfate, sulfonate, ou de type polymères non ioniques : polyoxyéthylènes, sucres, polysaccharides, dextran, amidon. 11) Procédé de fabrication du fluide pour la dépollution moteur selon la revendication 9, dans lequel l'étape b) de fonctionnalisation des particules d'oxydes ou d'oxyhydroxydes ou de carbonates métalliques est réalisée en utilisant des molécules organiques choisies dans la liste suivante : acide citrique, citrate de trisodium, acide gluconique, acide dimercaptosuccinique, phosphocholine, sel de sodium de l'acide 4,5-dihydroxy-1,3-benzène disulfonique (Tiron), polysulfobétaïne, poly(méthacrylate de sulfobétaïne), poly(méthacrylamide de sulfobétaïne), dextran, dextran carboxyméthylé, alginate, chitosane, alcool polyvinylique (PVA), polyvinylpyrrolidone, polyéthylène glycol, poly(acide acrylique), polyacrylate de sodium, poly(acide méthacrylique), polyméthacrylate de sodium, polyméthacrylamide, polyacrylamide, ethylcellulose, poly(oxyde d'éthylène), polyéthylèneimine, polycoprolactone. 12) Procédé de fabrication du fluide pour la dépollution moteur selon la revendication 9, dans 30 lequel l'étape b) de fonctionnalisation des particules d'oxydes ou d'oxyhydroxydes ou de carbonates métalliques est réalisée en utilisant des molécules de type tensio-actif choisies dans la liste suivante : ammonium quaternaire, hydroxyde de tétraméthylammonium, 3043568 22 hydroxyde de tétraéthylammonium, hydroxyde de tétrapropylammonium, bromure de cétyltriméthylammonium, acide oléique, oléate de sodium, glycolipides, sophorolipides, sodium bis(2éthylhexyl) sulfosuccinate. 5 13) Procédé de fabrication du fluide pour la dépollution moteur selon la revendication 9, dans lequel les étapes a) de synthèse des particules d'oxydes ou d'oxyhydroxydes ou de carbonates métalliques, et b) de fonctionnalisation des particules d'oxydes ou d'oxyhydroxydes ou de carbonates métalliques sont réalisées simultanément. 10 14) Procédé de fabrication du fluide pour la dépollution moteur selon la revendication 9, dans lequel l'étape b) de fonctionnalisation des particules d'oxydes ou d'oxyhydroxydes ou de carbonates métalliques est réalisé par enrobage, c'est-à-dire par dépôt d'une fine couche d'un matériau dont le point iso-électrique (PIE) est soit supérieur à 10,5 soit inférieur à 8, et préférentiellement soit supérieur à 12, soit inférieur à 7. 15 15) Procédé de fabrication du fluide pour la dépollution moteur selon la revendication 14, dans lequel, lorsque les particules colloïdales sont des particules d'oxydes ou d'oxyhydroxydes ou de carbonates de fer, l'étape de fonctionnalisation b) est réalisée par enrobage desdites particules d'oxydes ou d'oxyhyroxydes ou de carbonates de fer par une fine 20 couche de silice, ou une fine couche de gadolinium, ou une fine couche d'or, ou de tout autre oxyde métallique dont le PIE est soit supérieur à 10,5 soit inférieur à 8, et préférentiellement soit supérieur à 12 soit inférieur à 7. 16) Utilisation du fluide de dépollution moteur selon l'une des revendications 1 à 8, dans un 25 moteur à combustion interne de type Diesel, l'injection dudit fluide étant réalisée en amont des systèmes de traitement des gaz d'échappement SCR et FAP, et étant opérée de façon régulière dépendant des conditions de fonctionnement du moteur thermique.